Brevet FR2590550A1 — publié le 19870529

RECIPIENTS COMPOSITES METALLOPLASTIQUES ASSEMBLES PAR SOUDURE ET LEUR PROCEDE DE FABRICATION La présente invention se situe dans le domaine de l'assem- blage par soudure autogène de récipients constitués d'au moins deux pièces du type des réservoirs ou des réacteurs utilisés par les industries chimiques, alimentaires agrochimiques, pharmaceutiques etc... Les fluides transportés ou traités dans ces récipients s'entendent de la façon la plus générale tels que: solutions aqueuses, organiques, lessives chimiques, suspensions ou émulsions etc... Les récipients adaptés à ces transports ou traitement sont généralement en acier et reçoivent habituellement des revêtements protecteurs tels que ciment verré, émaux ou vernis cuits au four tels que vernis à base de résines époxy ou polyuréthannes etc... Ils peuvent également être réalisés en acier inox et sont alors dépour- vus de revêtement. Les récipients en question sont limités dans leur forme étant donné que la susceptibilité thermique des revêtements cités plus haut interdit qu'ils soient fabriqués en plusieurs pièces et assemblés par soudure autogène des pièces constituants en acier. Par ailleurs les récipients obtenus par chaudronnerie à partir de feuilles d'acier inox sont très onéreux. Le but de la présente invention est de remédier à ces inconvénients et limitations de façon simple. Elle comporte une première phase qui consiste à déposer par schoopage, nom par lequel on entend en technologie l'application au chalumeau oxyacétylénique d'un métal introduit sous forme de fil continu dans le chalumeau, sur les portées planes ou replats des éléments de récipient à assembler, d'un alliage métallique inoxyda- ble constitué de fer et de l'un des métaux du groupe chrome, nickel, cobalt. Dans une variante du procédé, l'alliage métallique inoxyda- ble est injecté dans le chalumeau sous forme de poudre et contient, outre les métaux cités, du carbure de silicium. L'épaisseur d'alliage déposé varie suivant les applica- tions de 200 à 600 microns. Le bord extérieur des replats à assembler est avantageuse- ment chanfreiné suivant un angle compris entre 45 et 60 par rapport au plan d'assemblage. Non seulement les replats à assembler, mais aussi la tranche chanfreinée de la t8le de l'élément de récipient reçoivent ainsi une métallisation telle que décrite ci-dessus. Il a été trouvé avantageux de prolonger cette métallisa- tion vers l'intérieur du récipient, au delà du rayon de raccordement du replat et du corps du récipient. Au cours *'une seconde phase du procédé on dépose sur la paroi intérieure de l'élément de récipient à assembler un revêtement anti-corrosion qui peut être constitué de résines thermoplastiques choisies dans le groupe des polyamides, des résines fluorées, des polyéthylènes, de préférence de haut poids moléculaire ou du PVC. Ce revêtement peut également être constitué de résines thermodurci- ssables choisies dans le groupe des résines époxy ou polyuréthannes. Ces diverses résines thermoplastiques sont avantageusement mises en oeuvre à partir de poudres fines d'une granulométrie comprise entre 10 et 400 microns et par des procédés connus tels que le poudrage électrostatique, le trempage ou le pistolage. Suivant les cas l'épaisseur de ce revêtement peut varier de 200 microns à 5 mm. Une réserve est respectée sur le replat des éléments à assembler dans lequel l'alliage métallique inoxydable déposé lors de la première phase reste à nu. Le revêtement anti-corrosion appliqué dans la deuxième phase est tel qu'il doit toujours recouvrir le dép8t métallique inoxydable de façon à assurer la continuité de la protection de l'intérieur du récipient obtenu. La création de tubulures éventuelles par assemblage de tronçons de cylindre au corps du récipient s'obtient de la même façon, en ayant prévu les ouvertures correspondantes sur le corps du récipient à obtenir. On respectera chaque fois le principe du recouvrement du revêtement métallique inoxydable par le revêtement thermoplastique anti-corrosion. Pour des raisons de sécurité et de tolérances de fabrication industrielle, la zone de recouvrement (o les deux revêtements se chevauchent) ne doit pas être inférieure à 10 mm. On comprendra mieux la disposition relative des couches des deux revêtements à l'aide des figures jointes à la présente descritpion. La figure 1 représente en coupe un récipient formé de deux coquilles assemblées le long d'un plan de joint plan. La figure 2 représente une coupe d'un autre type de récipient formé de trois éléments assemblés le long de deux plans de joint distincts. Sur la figure 1, un récipient selon l'invention est constitué de deux coquilles (11) et (12) portant l'une sur l'autre par des replats le long du plan de joint (19). Ces replats reçoivent par schoopage une métallisation à base d'une composition inoxydable sur toutes les surfaces (13), (14) comprenant outre le replat proprement dit, une surface arrondie raccordant le replat à la cavité intérieure de la coquille (11) ou (12). Une couche de revêtement anti-corrosion (11) et (12), à base de résines thermoplastiques choisies dans le groupe des polya- mides, des résines fluorées des polyéthylènes ou du PVC, ou de résines thermodurcissables, telles que les résines époxy ou polyuré- thannes. Ces deux familles de résines sont thermosensibles, les premières parce qu'elles fondent à leur température de fusion avant de se décomposer, les secondes parce qu'elles subissent une décompo- sition. L'objet de la présente invention est de soustraire le revêtement anti-corrosion thermosensible à la décomposition, en l'arrêtant au moins à 15 mm de la zone o l'on procèdera à la soudure autogène des bords des coquilles à assembler. Cette soudure autogène sera obtenue par fusion d'un cordon (10) en alliage métallique inoxydable de même composition que les couches (13) et (14) déposées sur les replats des coquilles à assembler. Les tranches de la t8le de ces coquilles sont avantageu- sement chanfreinées vers l'intérieur du récipient terminé d'un angle compris entre 45 et 60 sur l'horizontale du plan de joint, formant ainsi une gorge pour recevoir le métal du cordon de soudure. Le récipient terminé devant servir de réservoir il est nécessaire de prévoir des tubulures diverses telles que (17), (18)-. Le métal de ces tubulures sera métallisé par une composition inoxy- dable sur sa face intérieure et sa tranche et recevra en outre un revêtement anti-corrosion suivant le même principe que celui énoncé plus haut, à savoir que le revêtement anti-corrosion thermosensible est interrompu à au moins 15 mm de la tranche à assembler par soudure autogène, et que ce revêtement chevauche la couche métalli- que inoxydable sur une longueur d'au moins 10 mm. La figure 2 représente une variante du type de récipients susceptibles d'être produits par le même procédé. Le récipient comporte trois éléments constitutifs: - Deux coquilles (21) semblables aux coquilles de l'exem- ple précédent, assemblées sur les deux extrémités ouvertes munies de replats d'une virole (22) par soudure autogène à l'aide de cordons métalliques inoxydables (27). Les portées métallisées des divers éléments constitutifs sont (23) et (24). Les revêtements anti-corrosion thermosensibles sont appliqués en couches (25), (26) chevauchant les couches métallisées (23), (24). Des tubulures de raccordement (28) à (31) peuvent être placés en différents points du récipient terminé en appliquant la même technique que précèdemment. Les récipients correspondant à la figure 1 peuvent être tous types de réservoirs plats tels que par exemple réservoirs de carburant pour automobiles. Les récipients correspondant à la figure 2 peuvent être des récipients du type des réacteurs employés en chimie, ou dans les procédés de fabrication pharmaceutiques ou dans les industries alimentaires. REVENDICATIONS 1. Récipients métalliques composites constitués de deux coquilles assemblés par soudure, caractérisé en ce que les deux coquilles peuvent prendre appui l'une sur l'autre le long de replats périphériques plans dont la tranche est chanfreinée d'un angle de 45 à 60 par rapport à l'horizontale du plan de joint, ces replats et leurs tranches chanfreinées étant munies par schoopage d'une couche métallique inoxydable d'une épaisseur de 200 à 600 microns, cette couche métallique se prolongeant vers l'intérieur du récipient terminé jusqu'au delà du congé de raccordement du replat et du corps du récipient, lequel récipient reçoit par ailleurs une couche anticorrosion constituée de résines thermoplastique ou par des résines thermodurcissables, la couche anticorrosion étant telle qu'elle s'arrête à une distance d'au moins 15 mm de la zone o sera effectuée la soudure autogène et qu'elle chevauche la couche métal- lique sur une longueur d'au moins 10 mm et la soudure autogène étant réalisée par un cordon d'alliage inoxydable de même nature que la couche déposée sur les replats des deux coquilles. 2. Récipients métalliques composites constitués de trois éléments caractérisés en ce qu'ils comprennent deux coquilles selon la revendication 1, reliées par une virole cylindrique ou cylindro- conique (22) muni de replats (21) correspondant à ceux des replats des coquilles susmentionnées, la virole étant munie sur ses replats et la tranche de ceux-ci d'une couche métallique inoxydable selon la revendication 1 et le corps de la virole étant muni d'un revêtement anticorrosion selon la revendication 1, ce revetement observant les mêmes limitations géométriques de retrait par rapport à la zone de soudure et de chevauchement de la couche métallique inoxydable que dans 1. 3. Récipients métalliques composites selon l'une des reven- dications 1 et 2, caractérisé en ce que la couche métallique inoxy- dable est constituée d'un alliage de fer et de l'un des métaux du groupe de chrome, nickel, cobalt, additionné éventuellement de 6. carbure de silicium. 4. Récipients métalliques composites selon l'une des reven- dications 1 et 2, caractérisé en ce que la couche anticorrosion thermosensible est constituée d'une résine thermoplastique choisie dans le groupe des polyamides, des résines fluorées, des polyéthy- lènes ou du PVC ou d'une résine thermodurcissable choisie dans le groupe des résines époxy et polyuréthannes.